(57)【特許請求の範囲】
【請求項１】
吸放湿能を有した建材本体の表面に通気性を有した下地釉薬層が設けられ、
該下地釉薬層の上に通気性を有した模様付け釉薬層が設けられている調湿建材を製造する方法であって、
焼成されることにより前記建材本体となる建材グリーン体の上に、前記下地釉薬層形成用の下地釉薬を掛けて下地釉薬層を形成し、この下地釉薬層上の模様付け部分に前記模様付け釉薬層形成用の模様釉薬の球状造粒粉を供給し、その後焼成することを特徴とする調湿建材の製造方法。
【請求項２】
請求項１において、前記球状造粒粉の平均粒径が２０〜５００μｍであることを特徴とする調湿建材の製造方法。
【請求項３】
請求項１又は２において、前記球状造粒粉はスプレードライヤによる造粒粉であることを特徴とする調湿建材の製造方法。
【請求項４】
請求項３において、前記球状造粒粉は、フリット、粘土、顔料及び水を混合して細磨してなる釉薬泥漿をスプレードライヤで造粒してなる造粒粉であることを特徴とする調湿建材の製造方法。
【発明の詳細な説明】
【技術分野】
【０００１】
本発明は、吸放湿能を有した建材本体の表面に通気性の下地釉薬層を介して通気性の模様付け釉薬層を設けた調湿建材を製造する方法に関する。
【背景技術】
【０００２】
従来、調湿建材としては、ゼオライトや珪藻土などの吸放湿性をもつ材料を、セメント、石膏などの凝結硬化剤で固めた建材や粘土などと混合して焼成してなる建材が用いられている（例えば特許文献１）。
【０００３】
特許文献２には、Ａｌ２Ｏ３３３〜７６重量％、ＳｉＯ２１５〜５７重量％、Ｎａ２Ｏ，Ｋ２Ｏ，Ｌｉ２Ｏ，Ｂ２Ｏ３，Ｐ２Ｏ５の合計５重量％以下、ＣａＯ，ＢａＯ及びＭｇＯの合計９重量％以下を含んだ焼結体よりなり、Ｘ線回折チャートにおいてｋ−Ａｌ２Ｏ３のメインピークが検出され、このｋ−Ａｌ２Ｏ３のメインピークの高さがα−Ａｌ２Ｏ３のメインピークよりも高い（α−Ａｌ２Ｏ３のメインピークが実質的に検出されない場合も含む。）調湿建材が記載されている。
【０００４】
なお、上記特許文献１には、調湿建材の調湿性能を確保した上で、表面を施釉することにより意匠性を高めると共に、耐汚れ性を改善することが記載されている。
【０００５】
この特許文献１では、調湿建材本体の表面を施釉することによって、調湿性能が大きく低下することを防止するために、表面に形成された釉薬層が調湿建材本体の表面の９０％以下の面積領域に形成されるように、或いは、この釉薬層の最大厚みが３００μｍ以下となるように施釉される。従って、耐汚れ性の向上を目的として施釉面積を大きくした場合には、調湿性能を確保するために、釉薬層の厚さを薄くする必要がある。なお、この特許文献１では、ガラス成分を含む泥漿を用いてスプレーガン等により掛釉される。
【特許文献１】特開平１１−３１５５８６号公報
【特許文献２】特開２００１−１２２６５７号公報
【発明の開示】
【発明が解決しようとする課題】
【０００６】
特許文献１に記載されるように、調湿建材の調湿性能を損なうことなく施釉するためには、形成される釉薬層の厚さを薄くする必要がある。このため、意匠性の改善にも制限があり、深みのある絵柄や、凹凸感（レリーフ感）のある加飾を施すことはできない。
【０００７】
本発明は上記従来の問題点を解決し、調湿性能を確保した上で、表面に意匠性の高い模様付け釉薬層を形成した調湿建材を提供することを目的とする。
【課題を解決するための手段】
【０００８】
本発明（請求項１）の調湿建材の製造方法は、吸放湿能を有した建材本体の表面に通気性を有した下地釉薬層が設けられ、該下地釉薬層の上に通気性を有した模様付け釉薬層が設けられている調湿建材を製造する方法であって、焼成されることにより前記建材本体となる建材グリーン体の上に、前記下地釉薬層形成用の下地釉薬を掛けて下地釉薬層を形成し、この下地釉薬層上の模様付け部分に前記模様付け釉薬層形成用の模様釉薬の球状造粒粉を供給し、その後焼成することを特徴とする。
【０００９】
請求項２の調湿建材の製造方法は、請求項１において、前記球状造粒粉の平均粒径が２０〜５００μｍであることを特徴とする。
【００１０】
請求項３の調湿建材の製造方法は、請求項１又は２において、前記球状造粒粉はスプレードライヤによる造粒粉であることを特徴とする。
【００１１】
請求項４の調湿建材の製造方法は、請求項３において、前記球状造粒粉は、フリット、粘土、顔料及び水を混合して細磨してなる釉薬泥漿をスプレードライヤで造粒してなる造粒粉であることを特徴とする。
【発明の効果】
【００１２】
本発明の調湿建材にあっては、吸放湿性能を有した建材本体の表面に下地釉薬層が形成されている。この下地釉薬層により、耐汚れ性を高めることができる。また、この下地釉薬層上に形成された模様付け釉薬層により、優れた意匠性を得ることができる。建材本体の表面に形成された下地釉薬層も模様付け釉薬層も通気性であるため、調湿建材としての調湿性能も十分に高いものとなる。
【００１３】
請求項１の製造方法によると、この通気性の模様付け釉薬層は、模様付け釉薬層形成用の模様釉薬の球状造粒粉を用いて形成される。球状造粒粉は、下地釉薬層上に供給された際、下地釉薬層上を転がり、粒子間に間隙をあけた状態で下地釉薬層の上に存在するか、球状造粒粒子間に比較的大きな空隙を有するように該下地釉薬層の上に堆積する。従って、その後焼成されることにより形成される模様付け釉薬層は、この球状造粒粒子同士の間の間隙ないし大きな空隙に由来する大きな通気孔を有したものとなる。この通気孔により、模様付け釉薬層が十分な通気性を備えたものとなる。
【００１４】
なお、従来例に係るスプレーガンを用いたスプレー施釉の場合、粒径５０〜１５０μｍ程度の球状の泥漿粒がスプレーガンから噴出するが、この球状の泥漿粒が建材本体の表面に落下（付着）したときに平たく広がる。この平たく広がった泥漿釉は、焼成時に溶けて流れることによって更に広がるため、建材本体の表面の広い範囲が釉薬で被覆されてしまうことになる。
【００１５】
模様付けのために、ガラスフリットの粉砕物を建材本体の表面にノズルから供給することも考えられるが、このガラスフリット粉砕物は、角ばった非球形粒子であるため、建材本体の表面に供給されても、盛り上る如く堆積し、密集してしまう。
【００１６】
これに対し、請求項１の製造方法によると、上述の通り、下地釉薬層上に供給された球状造粒粉は、下地釉薬層上を転がり、粒子間に間隙をあけた状態で下地釉薬層の上に存在するか、球状造粒粒子間に比較的大きな空隙を有するように該下地釉薬層の上に堆積し、焼成されることにより球状造粒粒子同士の間の間隙ないし大きな空隙に由来する大きな通気孔が形成される。この通気孔により、模様付け釉薬層が十分な通気性を備えたものとなる。
【００１７】
なお、請求項２のように、球状造粒粒子の平均粒径を２０〜５００μｍと大きなものとすることにより、下地釉薬層上に堆積した際の球状造粒粒子間の空隙が大きくなり、模様付け釉薬層の通気性が十分に高いものとなる。また、球状造粒粒子の粒径が大きいと、１個当りの球状造粒粒子によって形成される釉掛厚みが大きなものとなるため、焼成後の模様付け釉薬層の厚みも十分に大きなものとなり、濃色の模様や凹凸感（レリーフ感）のある模様を形成することも可能となる。
【００１８】
この球状造粒粉はスプレードライヤによる造粒粉であることが好ましく（請求項３）、特にフリット、粘土、顔料及び水を混合して細磨してなる釉薬泥漿をスプレードライヤで造粒して得られる造粒粉であることが好ましい（請求項４）。
【発明を実施するための最良の形態】
【００１９】
以下に本発明の調湿建材の製造方法の実施の形態を詳細に説明する。
【００２０】
本発明の調湿建材は、吸放湿性能を有した建材本体の表面に、通気性を有した下地釉薬層が設けられ、この下地釉薬層の上に通気性を有した模様付け釉薬層が設けられたものである。
【００２１】
この調湿建材は、焼成されることにより前記建材本体となる建材グリーン体の上に、前記下地釉薬層形成用の下地釉薬を掛けて下地釉薬層を形成し、この下地釉薬層上の模様付け部分に前記模様付け釉薬層形成用の模様釉薬の球状造粒粉を供給し、その後焼成することにより製造することができる。
【００２２】
以下に、本発明の調湿建材の製造手順に従って、本発明を説明するが、本発明の調湿建材の製造方法は以下に説明する方法に何ら限定されるものではない。
【００２３】
［建材グリーン体］
焼成されることにより吸放湿性能を有する建材本体となる建材グリーン体としては、前記特許文献１又は２に記載のものが好適である。
特許文献２の建材グリーン体は、水酸化アルミニウムと粘土とを混合して成形したものである。
【００２４】
この場合、水酸化アルミニウムとしては、粉末状のものが好適である。
【００２５】
粘土としては、木節粘土、蛙目粘土、耐火粘土など各種のものを用いることができる。
【００２６】
この原料の配合割合は、水酸化アルミニウム１００重量部に対し粘土４０〜９００重量部、特に１００〜４００重量部の範囲であり、且つ得られる建材本体の組成が次の範囲となるようにするのが好ましい。
【００２７】
Ａｌ２Ｏ３：３３〜７６重量％、特に４４〜６２重量％
ＳｉＯ２：１５〜５７重量％、特に２８〜５０重量％
ＣａＯ，ＢａＯ及びＭｇＯの合計：９重量％以下、特に８重量％以下
フラックス（Ｎａ２Ｏ，Ｋ２Ｏ，Ｌｉ２Ｏ，Ｂ２Ｏ３，Ｐ２Ｏ５の合計）：５重量％以下、特に４重量％以下
【００２８】
なお、ＳｉＯ２が５７重量％よりも多いと原料の焼結性が悪化すると共に、Ａｌ２Ｏ３が過少となり調湿性が悪化する。ＳｉＯ２が１５重量％よりも少ないと焼結体の強度が低下すると共に、粘土量が過少であり、成形性が悪くなる。
【００２９】
ＳｉＯ２／Ａｌ２Ｏ３重量比は０．２８８以上、好ましくは０．２８８〜１．６５０とすることにより、調湿性を損うことなく成形性を高めることができる。
【００３０】
また、ＣａＯ，ＢａＯ及びＭｇＯの合計が９重量％よりも多いと、得られる建材本体の微細孔が閉塞され調湿特性が低下するようになる。また、フラックスが５重量％よりも多いと得られる建材本体の微細孔が閉塞され調湿特性が低下する。
【００３１】
なお、得られる建材本体の調湿特性及び強度に悪影響を与えない範囲で第３成分、例えば、各種ガラス粉やフリット、建物用又は自動車用の板ガラスや都市ゴミ溶融スラグや製鋼スラグなどの各種スラグを配合してもよい。この第３成分の配合量は、水酸化アルミニウム及び粘土の合量１００重量部に対し２５重量部以下、特に１７．５重量部以下であることが望ましい。
【００３２】
この原料は、必要により粉砕した後、混合し、成形される。粉砕方法、混合方法、成形方法は特に限定されるものではない。例えば、成形方法としては、プレス成形、押出成形等を採用できる。この成形のためにメチルセルロース等の成形助剤を添加してもよい。
【００３３】
なお、その建材本体は板状、ブロック状、筒状など適宜の形状としうる。
【００３４】
また、建材グリーン体は、前述の特許文献１に記載される方法に従って、例えば、鹿沼土、大沢土及び膠質土、水土、味噌土と呼ばれる各地の火山軽石層や珪藻土、酸性白土、活性白土、ゼオライト、ハロイサイト、セピオライトなどの調湿性原料に、木節粘土、蛙目粘土等の粘土、珪石、陶石、蝋石、長石その他のガラス質成分等を下記の配合割合で混合し、押出成形又はプレス成形して製造されたものであってもよい。
【００３５】
＜原料配合（重量部）＞
鹿沼土等の調湿性原料：１００
粘土：１００〜１０００
ガラス質成分：０〜５００
【００３６】
このようにして得られる建材グリーン体は、焼成することなく、後述の施釉工程に供されるが、この建材グリーン体を焼成した後、後述の施釉工程に供しても良い。焼成を行う場合、その焼成条件は、仮焼であってもよく、後述の施釉後の焼成条件と同様の条件としてもよい。ただし、焼成コスト低減のために、焼成は１回だけ行われ、建材グリーン体の焼結と釉焼きとを合わせて行うのが好ましい。
【００３７】
［下地釉薬層］
上述の建材グリーン体上には、まず下地釉薬層形成用の下地釉薬を釉掛して未焼成の下地釉薬層を形成する。
【００３８】
この下地釉薬層の形成に用いる下地釉薬には特に制限はなく、一般的なものを用いることができる。下地釉薬は単に、フリットと水とを混合して得られる泥漿でも良く、これに更に粘土や顔料を配合して用いても良い。顔料の配合により、意匠性をより一層高めることができる。下地釉薬泥漿の配合には特に制限はないが、例えば、次のような配合とすることができる。
【００３９】
＜釉薬泥漿配合（重量部）＞
フリット：１００
粘土：０〜３０
顔料：０〜１０
水：４０〜７０
【００４０】
ここで用いるフリットは、その軟化点が後の焼成工程の焼成温度より１００〜４００℃低く、例えば、軟化点６５０〜７５０℃で適度な溶融粘性を持つものを選択使用することが好ましい。この粘性が低すぎると、調湿効果を発揮する建材本体の微細な気孔を、施釉により形成されるガラスが埋めてしまい、調湿性能が大きく損なわれてしまう。
【００４１】
下地釉薬層は、このような下地釉薬を通常のスプレー法や幕掛け法等により建材グリーン体表面に釉掛することにより形成することができる。下地釉薬層は、斑点状、ライン状、格子状のように部分的に施釉してもよいが、下地釉薬層は、建材本体の表面に汚れが直に付かないようにする防汚性向上機能を有するため、この下地釉薬層については部分的な施釉ではなく、全体的な施釉（ここで、全面的な施釉とは、施釉が行われる建材グリーン体表面の７０％以上の面積に施釉を施すことをいう。）とするのが好ましい。
【００４２】
なお、この下地釉薬層が過度に厚いと通気性が低下して調湿性能が不十分となり、また、下地釉薬層が過度に薄いと、防汚性向上効果が不十分となるおそれがあることから、下地釉薬層の最大厚みが３００μｍ以下で平均的な厚みが１００μｍ程度となるように下地釉薬を施釉することが好ましい。
【００４３】
［模様付け釉薬層］
本発明では、未焼成の下地釉薬層上の模様付け部分に、模様付け釉薬層形成用の模様釉薬の球状造粒粉を供給して模様釉薬を施釉する。
【００４４】
この模様釉薬の球状造粒粉は、良好な球状粉が得られることから、スプレードライヤ、アイリッヒミキサーなどの粉体造粒機を用いるのがよい。好ましくはスプレードライヤによる造粒粉であり、例えば、フリットと水を含む釉薬泥漿、好ましくは、フリット、粘土、顔料及び水を下記の配合で混合して細磨して得られる釉薬泥漿をスプレードライヤで造粒することにより製造される。
【００４５】
＜釉薬泥漿配合（重量部）＞
フリット：１００
粘土：１０〜３０
顔料：２〜７
水：４０〜７０
【００４６】
この球状造粒粉に用いるフリットは、下地釉薬に用いたフリットと同一のものであっても異なるものであってもよいが、球状造粒粉に用いるフリットの軟化点と、下地釉薬に用いたフリットの軟化点とはほぼ同一であることが好ましく、従って、一般的には、球状造粒粉と下地釉薬とで同じフリットを用いることが好ましい。
【００４７】
この球状造粒粉の粒径が小さ過ぎると、球状粒子同士が密集して粒子間隙が埋められることにより、模様付け釉薬層の通気性が低下する。一方、球状造粒粉の粒径が過度に大きいとハンドリングに支障が生じたり、精細な模様付けに難が生じたりする。従って、球状造粒粉は、平均粒径で２０〜５００μｍ、特に３０〜３００μｍであることが好ましい。なお、本発明において、この粒径は、デジタルマイクロスコープ（（株）キーエンス製ＶＨＸ−５００）によって計測された値である。
【００４８】
球状造粒粉の供給方法としては特に制限はないが、例えば、図１（ａ）に示すような模様付け部分の形状に対応する開口１Ａにネット１Ｂを張ったパターンマスク１を用い、図１（ｂ）に示す如く、このマスク１上に球状造粒粉２を載せ、スキージ３を移動させて、図１（ｃ），（ｄ）に示すように、マスクの開孔１Ａから、下地釉薬層５が形成された建材グリーン体４上に落下させることにより、下地釉薬層５上の模様付け部分に球状造粒粉２を供給することができる。
【００４９】
球状造粒粉は、第３図のように、模様の形状の穴をあけ、この穴にネット２１を張ったドラム２０を用い、第４図（ａ），（ｂ），（ｃ）のようにドラム２０を回転させ、ネット２１を通して落下させること等により、建材グリーン体４の下地釉薬層５上の模様付け部分に供給することもできる。また、造粒後に仮焼すると、造粒粉の強度が増し、ドラム内で造粒粉同士が衝突しても細かくくだけてしまうことがない。
【００５０】
なお、模様付け釉薬層は、調湿建材の表面に、点状、線状、島状、その他様々な模様を形どった形状で形成する他、調湿建材の表面に全面的に形成することもできる。調湿建材の表面の全面に模様付け釉薬層を形成する場合は、例えば、図２に示すような枠体１０Ａにネット１０Ｂを張設したマスク１０を用いて、図１（ｂ）〜（ｄ）に示す方法と同様にして下地釉薬層５を形成した建材グリーン体４上に球状造粒粉を供給すればよい。
【００５１】
［焼成］
建材グリーン体の上に下地釉薬層を形成し、更に球状造粒粉を供給した後は、焼成して本発明の調湿建材を得る。
【００５２】
この焼成条件は、建材グリーン体の組成や用いた釉薬等によっても異なるが、好ましくは７００〜１２００℃、特に８００〜１１００℃、とりわけ９００〜１１００℃で、０．３〜１００時間、好ましくは０．５〜７２時間焼成することが好ましい。
【００５３】
このようにして耐汚れ性と意匠性に優れ、特に通気性の模様付け釉薬層により、比較的厚さの厚い、深みやレリーフ感のある模様付けがなされた本発明の調湿建材が製造される。
【実施例】
【００５４】
以下に実施例及び比較例を挙げて本発明をより具体的に説明するが、本発明はその要旨を超えない限り、以下の実施例により何ら限定されるものではない。
【００５５】
なお、以下において、建材グリーン体としては、以下の配合の原料をボールミルで粉砕、混合した後、プレス成形して得られた５０ｍｍ×５０ｍｍ×５ｍｍ厚さの成形体を用いた。
【００５６】
＜原料配合（重量部）＞
工業用水酸化アルミニウム（Ａｌ（ＯＨ）３  純度９９．６％グレード）：７０
粘土（愛知県瀬戸産）：３０
ガラス破砕物：１０
ガラス破砕物の化学組成（重量％）は以下の通りである。
ＳｉＯ２：７０
Ａｌ２Ｏ３：２
Ｎａ２Ｏ：１３
Ｋ２Ｏ：１
ＣａＯ：１２
ＭｇＯ：０．５
その他：１．５
【００５７】
また、下地釉薬層形成用の釉薬泥漿、模様付け釉薬層形成用の模様釉薬の球状造粒粉としては、以下のものを用いた。
【００５８】
＜下地釉薬層形成用の釉薬泥漿＞
釉薬泥漿Ａ：ソーダ石灰ガラス（軟化点約６８０℃）１００重量部、粘土２０重量部及び水６０重量部を混合、細磨して得られた釉薬泥漿
釉薬泥漿Ｂ：アルミノホウケイ酸系フリット（軟化点約６７０℃）１００重量部、粘土１０重量部及び水５０重量部を混合、細磨して得られた釉薬泥漿
【００５９】
＜球状造粒粉＞
球状造粒粉Ｉ：ソーダ石灰ガラス（軟化点約６８０℃）１００重量部、粘土２０重量部、顔料３重量部及び水６０重量部を混合、細磨して得られた釉薬泥漿をスプレードライヤで造粒して得られた造粒粉。粒径範囲３０〜３００μｍ、平均粒径１００μｍ。
球状造粒粉II：アルミノホウケイ酸系フリット（軟化点約６７０℃）１００重量部、粘土１０重量部、顔料５重量部及び水５０重量部を混合、細磨して得られた釉薬泥漿をスプレードライヤで造粒して得られた造粒粉。粒径範囲３０〜３００μｍ、平均粒径１００μｍ。
【００６０】
［実施例１〜４］
建材グリーン体の表面に釉薬泥漿Ａを１５０ｇ／ｍ２の施釉量でスプレー掛けすることにより全面施釉して平均厚さ（焼成後の厚さ）１００μｍの下地釉薬層を形成し、その後、この上に、図２に示すマスク１０を用い、図１（ｂ）〜（ｄ）に示す方法と同様にして球状造粒粉Ｉを全面的に供給した後、１０００℃で２４時間焼成することにより、本発明の調湿建材を製造した。
なお、球状造粒粉Ｉは、調湿建材の表面の単位面積当たりの施釉量が表１に示す量になるように供給した。この球状造粒粉Ｉによる模様付け釉薬層の平均厚さ（焼成後の厚さ）は表１に示す通りであった。
【００６１】
［比較例１］
実施例１において、球状造粒粉を用いず、模様付け釉薬層を形成しなかったこと以外は同様にして、調湿建材を製造した。
【００６２】
［比較例２〜５］
実施例１において、球状造粒粉Ｉの造粒用の釉薬泥漿をスプレー造粒することなくそのまま用い、スクリーン印刷により表１に示す施釉量及び平均厚さ２００μｍとなるように全面施釉したこと以外は同様にして、調湿建材を製造した。
【００６３】
［実施例５〜８］
建材グリーン体の表面に釉薬泥漿Ｂを１５０ｇ／ｍ２の施釉量でスプレー掛けすることにより全面施釉して平均厚さ（焼成後の厚さ）１００μｍの下地釉薬層を形成し、その後、この上に、図２に示すマスク１０を用い、図１（ｂ）〜（ｄ）に示す方法と同様にして球状造粒粉IIを全面的に供給した後、ローラーハースキルンにて最高温度９００℃で９０分焼成することにより、本発明の調湿建材を製造した。
なお、球状造粒粉IIは、調湿建材の表面の単位面積当たりの施釉量が表２に示す量になるように供給した。
【００６４】
［比較例６］
実施例４において、球状造粒粉を用いず、模様付け釉薬層を形成しなかったこと以外は同様にして、調湿建材を製造した。
【００６５】
［比較例７〜１０］
実施例４において、球状造粒粉IIの造粒用の釉薬泥漿をスプレー造粒することなくそのまま用い、スプレー施釉により表２に示す施釉量となるように全面施釉したこと以外は同様にして、調湿建材を製造した。
【００６６】
［吸放湿特性］
実施例１〜８及び比較例１〜１０で得られた調湿建材について、下記の方法で吸放湿特性の評価を行い、結果を表１，２に示した。
【００６７】
＜吸放湿特性＞
２５℃で相対湿度５０％の恒温恒湿槽中で重量を恒量化させたサンプルを、２５℃で相対湿度９０％に保持した恒温恒湿槽中に入れ、２４時間後の増加重量をサンプルの面積（５０ｍｍ×５０ｍｍ）で除し、単位面積（１ｍ２）あたりに換算して算出される吸湿量（ｇ／ｍ２）を吸放湿特性とした。この値は大きい程、吸放湿特性に優れる。
［結果］
【００６８】
【表１】
0005125633.tif 000002
【００６９】
【表２】
0005125633.tif 000003
【００７０】
［考察］
表１，２の結果から次のことが分かる。
スプレー造粒による球状造粒粉を用いて模様付け釉薬層を形成した実施例１〜４、実施例５〜８では、それぞれ模様付け釉薬層を形成していない比較例１，６に対して、吸放湿特性の低下を小さく抑えた上で、意匠性に優れた模様付け釉薬層を形成することができた。
一方、スプレー造粒せずに、釉薬泥漿をそのままスクリーン印刷した比較例２〜５、スプレー施釉した比較例７〜１０では、同重量の施釉重量で比較した場合、それぞれ実施例１〜４、実施例５〜８に比べて吸放湿特性の低下が大きい。
【００７１】
以上より、本発明によれば、調湿建材本来の吸放湿特性能を維持した上で、意匠性に優れた調湿建材を提供することができることが分かる。
【図面の簡単な説明】
【００７２】
【図１】本発明における模様釉薬の球状造粒粉の供給方法の一例を示す模式図であり、（ａ）図はパターンマスクの斜視図、（ｂ）〜（ｄ）図はこのパターンマスクを用いた球状造粒粉の供給方法を示す断面図である。
【図２】実施例において、球状造粒粉の供給に使用したマスクを示す斜視図である。
【図３】別の実施の形態に用いられるドラムの斜視図である。
【図４】図３のドラムを用いた球状造粒粉の供給方法を示す断面図である。
【符号の説明】
【００７３】
１  パターンマスク
２  球状造粒粉
３  スキージ
４  建材グリーン体
５  下地釉薬層
１０  マスク
２０  ドラム
２１  ネット
【図１】
0005125633.tif 000004
【図２】
0005125633.tif 000005
【図３】
0005125633.tif 000006
【図４】
0005125633.tif 000007